(57)【特許請求の範囲】
【請求項１】
一般式（ａ）：
【化１】
0004441028.tif 000017
（式中、Ｒ1 は水素原子またはメチル基を、ＡおよびＤはそれぞれ独立して１，４−フェニレン基または１，４−シクロヘキシレン基を、Ｘはそれぞれ独立して−ＣＯＯ−基、−ＯＣＯ−基または−Ｏ−基を、Ｂは１，４−フェニレン基、１，４−シクロヘキシレン基、４，４’−ビフェニレン基または４，４’−ビシクロヘキシレン基を、ｇおよびｈはそれぞれ独立して２〜６の整数を示す。）で表される架橋型ネマチック性液晶モノマー（ａ）、一般式（ｂ）：
【化２】
0004441028.tif 000018
（式中、Ｒ1 は水素原子またはメチル基を、ＡおよびＤはそれぞれ独立して１，４−フェニレン基または１，４−シクロヘキシレン基を、Ｘはそれぞれ独立して−ＣＯＯ−基、−ＯＣＯ−基または−Ｏ−基を、Ｊは活性光線により変性ないし失活しない光学活性基を、ｇおよびｈはそれぞれ独立して２〜６の整数を示す。）で表される架橋型コレステリック性液晶モノマー（ｂ）、および、一般式（ｃ）：
【化３】
0004441028.tif 000019
（式中、Ｒ1 は水素原子またはメチル基を、ＡおよびＤはそれぞれ独立して１，４−フェニレン基または１，４−シクロヘキシレン基を、Ｘは−ＣＯＯ−基、−ＯＣＯ−基または−Ｏ−基を、Ｌは活性光線により変性ないし失活する光学活性基を、ｇは２〜６の整数を示す。）で表されるコレステリック性液晶モノマー（ｃ）を含有してなり、
一般式（ｂ）におけるＪ（活性光線により変性ないし失活しない光学活性基）が、一般式：
【化４】
0004441028.tif 000020
（各式中、ｑ、ｒは０≦ｒ≦５、１≦ｑ≦６、かつｒ＋１≦ｑを満足する整数を示す。）で表される光学活性基（ｊ）のいずれかであり、
一般式（ｃ）におけるＬ（活性光線により変性ないし失活する光学活性基）が、一般式：
【化５】
0004441028.tif 000021
（各式中、Ｒ2 はフェニル基、ビフェニル基、１−ナフチル基または２−ナフチル基を示し、Ｒ3 はメチル基、フェニル基またはカルボキシメチル基を示し、Ｒ4 はメチル基、ベンジル基またはｔ−ブチル基を示す。＊は不斉炭素原子を示す。）で表される光学活性基（ｌ）のいずれかであるコレステリック性液晶組成物に、配向処理および架橋処理を施して得られる配向フィルム。
【請求項２】
請求項１に記載された前記コレステリック性液晶組成物に、複数の領域ごとに制御された活性光線を順次又は同時に照射して、当該コレステリック性液晶組成物中の光学活性基の有効含有量が異なる複数の領域を形成し、その後又はそれと同時にコレステリック性液晶組成物を配向処理して前記領域ごとに反射波長の異なる反射領域を形成する多色化処理工程を行った後、さらに架橋処理を施す多色反射板の製造方法。
【請求項３】
請求項２に記載の製造方法で得られた多色反射板。
【発明の詳細な説明】
【０００１】
【発明の属する技術分野】
本発明は、コレステリック性液晶組成物、配向フィルムおよび多色反射板に関する。本発明のコレステリック性液晶組成物は、配向架橋処理されてモノドメイン配向フィルムとなり各種光学フィルム等に用いうる。特に、配向フィルムの調製にあたって、光学活性基の含有量を制御したモノドメイン配向フィルムは、多色反射板として有用である。
【０００２】
【従来の技術】
反射型液晶表示装置は、透過型液晶表示装置と比較するとバックライトが不要であるという大きな特徴を有するため、当該表示装置を薄く、軽くすることが可能であり、しかもバックライトに必要な消費電力を削減することができる。かかる特徴は、液晶表示装置を備え、電源の容量が限られた携帯用の機器類、とりわけ携帯用のノートパソコンの表示装置としての利用価値か大きい。
【０００３】
この反射型表示装置においては、透過型液晶表示装置に準じてカラー表示化を達成することが要求されている。これまでは反射型表示装置においても透過型液晶表示装置で使用されているカラーフィルターを用いたカラー化技術が採用されていた。しかし、かかるカラー化技術を用いた反射型液晶表示装置は表示が暗く、視認性に乏しいものであることから、別個のカラー化技術が求められている。
【０００４】
このような反射型液晶表示装置における新たなカラー化技術としては、液晶の複屈折による着色変化（ＥＣＢモード）を利用したものが提案されている。しかしながら、このカラー化技術は、表示色やその色数が限定されていて、多色カラー性に乏しく、また色純度にも劣って鮮明性に乏しい難点があった。
【０００５】
一方、低分子量の液状コレステリック性液晶による選択反射性を利用したカラー化技術も提案されている（Ｊ．Ｐｈｙｓ．Ｄ：Ａｐｐl ．Ｐｈｙｓ．，ｖｏｌ．８，１４４１；１９７５）。しかしながら、このカラー化技術では、液状の液晶を用いるため、液晶表示装置が、液晶をガラス基板間等に挟持した構造となって重くて厚いものとなり、反射型の液晶表示装置には不向きであると共に、液晶の流動性が色区画の固定性を低下させ、また熱により色特性が変化しやすいという問題があった。
【０００６】
他方、リオトロビック型の液晶ポリマーをモノマーに溶解させて、それを温度制御下に活性光線を使用して重合固定化したフィルムも提案されている（特開昭５９−８３１１３号公報）。しかしながら、この技術では、色制御を温度によって行う必要があること、また液晶ポリマーがリオトロピック性のためにフィルム形成時に基板挟持構造とすることが必要であること等のため、赤色領域、緑色領域、青色領域等の色区画を微細化することが困難であると共に大面積化や量産化も困難であった。
【０００７】
上記の問題を解消すべく、特開平１０−５４９０５号公報には、シッフ塩基を有するコレステリック性液晶ポリマーに光酸発生剤を添加し、紫外線等の活性光線の照射にて発生した酸により、シッフ塩基を切断等してコレステリック性液晶ポリマーの面内でのコレステリックピッチを制御した多色反射板、並びにその製造方法が提案されている。この技術は、表示色や色数の制御が容易で色純度に優れ、反射型液晶表示装置における鮮明で豊富な多色カラーによる良視認性の表示が達成でき、しかも軽くて薄く、色区画の固定性に優れ、色特性が実用温度で変化しにくい光学素子を製造することができる。
【０００８】
しかしながら、上記多色化処理工程により、光学活性基の含有量を調整してコレステリック性液晶ポリマーの面内でのコレステリックピッチを制御して、十分な選択反射色を達成するためには、コレステリック性液晶ポリマーがシッフ塩基などの結合基を有することが不可欠ではあるものの、シッフ塩基などの結合基を有するコレステリック性液晶ポリマーは、加熱配向時における熱的安定性等の性質が十分でないため、多色反射板における一定の品質を保持することが難しい。
【０００９】
【発明が解決しようとする課題】
そこで、本発明は、耐熱性に優れ、しかも多色反射板等に利用できるモノドメイン配向フィルムを形成しうるコレステリック性液晶組成物を提供することを目的とする。
【００１０】
【課題を解決するための手段】
本発明者らは、上記課題を解決すべく、鋭意研究した結果、以下に示すコレステリック性液晶組成物により、前記目的を達成できることを見出し、本発明を完成するに至った。
【００１１】
すなわち、本発明は、一般式（ａ）：
【化６】
0004441028.tif 000002
（式中、Ｒ1 は水素原子またはメチル基を、ＡおよびＤはそれぞれ独立して１，４−フェニレン基または１，４−シクロヘキシレン基を、Ｘはそれぞれ独立して−ＣＯＯ−基、−ＯＣＯ−基または−Ｏ−基を、Ｂは１，４−フェニレン基、１，４−シクロヘキシレン基、４，４’−ビフェニレン基または４，４’−ビシクロヘキシレン基を、ｇおよびｈはそれぞれ独立して２〜６の整数を示す。）で表される架橋型ネマチック性液晶モノマー（ａ）、
一般式（ｂ）：
【化７】
0004441028.tif 000003
（式中、Ｒ1 は水素原子またはメチル基を、ＡおよびＤはそれぞれ独立して１，４−フェニレン基または１，４−シクロヘキシレン基を、Ｘはそれぞれ独立して−ＣＯＯ−基、−ＯＣＯ−基または−Ｏ−基を、Ｊは活性光線により変性ないし失活しない光学活性基を、ｇおよびｈはそれぞれ独立して２〜６の整数を示す。）で表される架橋型コレステリック性液晶モノマー（ｂ）、および、
一般式（ｃ）：
【化８】
0004441028.tif 000004
（式中、Ｒ1 は水素原子またはメチル基を、ＡおよびＤはそれぞれ独立して１，４−フェニレン基または１，４−シクロヘキシレン基を、Ｘは−ＣＯＯ−基、−ＯＣＯ−基または−Ｏ−基を、Ｌは活性光線により変性ないし失活する光学活性基を、ｇは２〜６の整数を示す。）で表されるコレステリック性液晶モノマー（ｃ）を含有してなるコレステリック性液晶組成物、に関する。
【００１２】
前記本発明の液晶組成物は、ネマチック性液晶モノマー（ａ）が架橋型であることに加え、コレステリック性液晶モノマー（ｂ）も架橋型であり、配向後における後架橋によって、液晶性を維持した架橋形態の液晶ポリマーが得られることから、耐熱性が向上するため熱的安定性がよい。
【００１３】
また、前記架橋型コレステリック性液晶モノマー（ｂ）の光学活性基（Ｊ）は活性光線に対し安定なものであり、一方、コレステリック性液晶モノマー（ｃ）の光学活性基（Ｌ）は活性光線に対し活性で不安定なものである。このように発明の液晶組成物は、活性光線に対する安定性の異なる光学活性基によって、選択反射特性に関わる光学活性基の有効成分含有量の制御が可能であり、多色反射板等に利用できるモノドメイン配向フィルムを形成しうる。なお、前記一般式（ｂ）および一般式（ｃ）中の光学活性基に係わる変性ないし失活とは、光学活性基の結合基の切断や構造変化、異性化や転移などにより光学活性基がグランジャン配向における螺旋ピッチの形成に有効に寄与しない状態となることを意味する。
【００１４】
かかる本発明のコレステリック性液晶組成物は、たとえば、ガラス転移温度以上に加熱後冷却する方式にて配向処理でき、常法により架橋処理することにより液晶ポリマー化できる。したがって、従来のコレステリック性液晶組成物に準じ、低温で配向架橋処理により、耐熱性に優れる配向フィルムの大面積体も容易に効率よく製造することができる。また、本発明の液晶組成物、配向フィルムは、活性光線に対し活性で不安定な光学活性基の割合が制御されているため、雰囲気中や溶媒中の酸性不純物に対する安定性、溶液安定性にも優れる。
【００１５】
前記一般式（ｂ）において、Ｊ（活性光線により変性ないし失活しない光学活性基）は、一般式：
【化９】
0004441028.tif 000005
（各式中、ｑ、ｒは０≦ｒ≦５、１≦ｑ≦６、かつｒ＋１≦ｑを満足する整数を示す。）で表される光学活性基（ｊ）のいずれかである。このような光学活性基（ｊ）は、活性光線に対して活性なシッフ塩基等の連結基を含まず、溶液安定性や配向時の熱的安定性に優れ、耐熱性が向上する。
【００１６】
また、一般式（ｃ）におけるＬ（活性光線により変性ないし失活する光学活性基）は、一般式：
【化１０】
0004441028.tif 000006
（各式中、Ｒ2 はフェニル基、ビフェニル基、１−ナフチル基または２−ナフチル基を示し、Ｒ3 はメチル基、フェニル基またはカルボキシメチル基を示し、Ｒ4 はメチル基、ベンジル基またはｔ−ブチル基を示す。＊は不斉炭素原子を示す。）で表される光学活性基（ｌ）のいずれかである。このような光学活性基（ｌ）により、光学活性基の有効成分含有量を容易に制御でき、選択反射特性を向上させうる。
【００１７】
本発明の配向フィルムは、前記コレステリック性液晶組成物に配向処理および架橋処理を施して得られるものである。配向フィルムはモノドメイン配向を有する。本発明の配向フィルムは、大面積のものを容易に効率よく製造でき、しかも架橋されているため耐熱性に優れている。
【００１８】
また、前記配向フィルムを多色反射板に適用するには、前記コレステリック性液晶組成物に、複数の領域ごとに制御された活性光線を順次又は同時に照射して、当該コレステリック性液晶組成物中の光学活性基の有効含有量が異なる複数の領域を形成し、その後又はそれと同時にコレステリック性液晶組成物を配向処理して前記領域ごとに反射波長の異なる反射領域を形成する多色化処理工程を行った後、さらに架橋処理を施す。かかる製造方法により、耐熱性に優れた多色反射板が得られる。
【００１９】
【発明の実施の形態】
前記架橋型ネマチック性液晶モノマー（ａ）、架橋型コレステリック性液晶モノマー（ｂ）、コレステリック性液晶モノマー（ｃ）は、任意の方法で合成できる。
【００２０】
以下に、下記式（α）で表わされる架橋型ネマチック性液晶モノマー（ａ）の合成例の一例を下記化１１に示す。
【００２１】
【化１１】
0004441028.tif 000007
すなわち、４−（２−プロぺノイルオキシエトキシ）安息香酸２モル部に対しハイドロキノン１モル部を、ジシクロヘキシルカルボジイミド（式中、ＤＣＣ）およびジメチルアミノピリジン（式中、ＤＭＡＰ）触媒下でエステル化することにより、架橋型ネマチック性液晶モノマー（ａ）を合成できる。前記式（α）の構造は本発明における架橋型ネマチック性液晶モノマー（ａ）の一例であり、本発明における架橋型ネマチック性液晶モノマー（ａ）が前記式（α）に限定されるものではない。
【００２２】
なお、４−（２−プロペノイルオキシエトキシ）安息香酸の合成は、下記化１２に示す通りエチレンクロロヒドリンと４−ヒドロキシ安息香酸をヨウ化カリウムを触媒としてアルカリ水溶液中で加熱還流させて、ヒドロキシカルボン酸を得た後、それをアクリル酸と脱水反応させて得ることができる。
【００２３】
【化１２】
0004441028.tif 000008
また、下記式（β）で表わされる架橋型コレステリック性液晶モノマー（ｂ）の合成例の一例を下記化１３に示す。
【００２４】
【化１３】
0004441028.tif 000009
すなわち、４−（２−プロペノイルオキシエトキシ）安息香酸２モル部に対しイソソルビド１モル部を、ジシクロヘキシルカルボジイミドおよびジメチルアミノピリジン触媒下でエステル化することにより、架橋型コレステリック性液晶モノマー（ｂ）を合成できる。かかる前記式（β）の構造は本発明における架橋型コレステリック性液晶モノマー（ｂ）の一例であり、本発明における架橋型コレステリック性液晶モノマー（ｂ）が前記式（β）に限定されるものではない。
【００２５】
また、下記式（γ）で表わされるコレステリック性液晶モノマー（ｃ）の合成例の一例を下記化１４に示す。
【００２６】
【化１４】
0004441028.tif 000010
すなわち、４−（２−プロペノイルオキシエトキシ）安息香酸と４位にシッフ塩基を介して光学活性基を有するフェノールを、ジシクロヘキシルカルボジイミドおよびジメチルアミノピリジン触媒下でエステル化することにより、目的のコレステリック性液晶モノマー（ｃ）を合成できる。かかる前記式（γ）の構造は本発明におけるコレステリック性液晶モノマー（ｃ）の一例であり、本発明におけるコレステリック性液晶モノマー（ｃ）が前記式（γ）に限定されるものではない。
【００２７】
なお、４位にシッフ塩基を介して光学活性基を有するフェノールは、例えば下記化１５のように、４−ヒドロキシベンズアルデヒドと（Ｓ）−（−）−１−フェニルエチルアミンをトルエン中で共沸脱水することにより得ることができる。
【化１５】
0004441028.tif 000011
本発明のコレステリック性液晶組成物は、前記架橋型ネマチック性液晶モノマー（ａ）、架橋型コレステリック性液晶モノマー（ｂ）、コレステリック性液晶モノマー（ｃ）を含有してなるものである。なお、これら液晶モノマーは、それぞれ前記一般式で表されるものを２種以上混合して用いてもよい。
【００２８】
液晶組成物中、架橋型ネマチック性モノマー（ａ）の組成割合は、過少だと液晶性に乏しくなり、配向できないおそれがあるため、５０〜９５モル％程度とするのが好ましい。さらには、架橋型ネマチック性モノマー（ａ）の含有量は、６５〜９５モル％とするのがより好ましい。
【００２９】
また、液晶組成物中、架橋型コレステリック性液晶モノマー（ｂ）およびコレステリック性液晶モノマー（ｃ）の合計の割合は、架橋型ネマチック性モノマー（ａ）の残部となる。また、架橋型コレステリック性液晶モノマー（ｂ）およびコレステリック性液晶モノマー（ｃ）の組成比は、たとえば、作製する多色反射板の選択反射波長の制御範囲にもよるが、通常、（ｂ）：（ｃ）＝１０：９０〜９０：１０程度（モル比）、好ましくは２５：７５〜７５：２５の範囲である。コレステリック性液晶モノマー（ｃ）が過少の場合、単色用に用いる場合には特に問題はないが、選択反射光を多色化して用いる場合には選択反射波長を制御できる範囲が極端に小さくなり、多色反射板の作製上好ましくない。一方、過多になると、溶液安定性や熱的安定性に劣る光学活性基が選択反射波長制御後にも残存することとなり、好ましくない。
【００３０】
なお、本発明のコレステリック性液晶組成物は、前記液晶モノマー（ａ）、（ｂ）、（ｃ）を各種用途に応じて適宜に選択し、上記方法に準じて合成してたものから調製するが、本発明の目的を損なわない範囲で、前記液晶モノマー以外の液晶モノマーや、液晶ポリマーを含有することができる。
【００３１】
本発明のコレステリック性液晶組成物は、配向処理および架橋処理が施されてモノドメイン配向を有する配向フィルムとなる。
【００３２】
配向処理は、従来の光学素子の形成に準じたは配向処理方法で行いうる。たとえば、コレステリック性液晶組成物の溶液を配向処理面上に展開して乾燥後、加熱処理して配向層を形成する。
【００３３】
前記の液晶組成物溶液の調製に際して用いる溶媒としては、前記液晶モノマー（ａ）、（ｂ）、（ｃ）を溶解しうるものであれば特に限定はなく、このようなものを適宜に選択して用いることができるる。たとえば、１，１，２，２−テトラクロロエタン、シクロヘキサノン、塩化メチレン、クロロホルム、テトラヒドロフラン等があげられる。これらの溶媒は単独溶媒や混合溶媒として用いられる。
【００３４】
配向処理面としては、例えば低分子液晶化合物の配向処理に使用されている公知のものを用いることかできる。たとえば、基材上にボリイミドやポリビニルアルコール等からなる薄膜を形成して、それをレーヨン布等でラビング処理したものや、酸化珪素等を斜方蒸着したもの、あるいは延伸フィルムなどがあげられる。基材等としては、液晶組成物を配向させるための加熱処理に耐えるものであれば特に制限されず、例えばガラス板やポリマーシート、位相差板や偏光板等を適宜に選択して用いうる。
【００３５】
液晶組成物溶液の展開は、たとえば、その溶液を、スピンコート法やロールコート法、フローコート法やプリント法、デイップコート法や流延製膜法等の方法で薄層展開し、それを乾燥処理して溶媒を除去する方法などによりおこなうことができる。
【００３６】
液晶組成物の展開層を配向させるための加熱処理は、液晶組成物のガラス転移点から等方相を呈する溶融状態までの温度範囲に加熱することにより行うことができる。なお、配向状態を固定化するための冷却条件については特に限定はなく、通例前記の加熱処理を３００℃以下で行いうることから、自然冷却方式が一般に用いられる。
【００３７】
配向処理を終えた展開層は、それを架橋処理することにより配向架橋物とされるが、その架橋処理は電磁波照射および加熱の一方、または両方により行うことができる。電磁波は、紫外線や電子線等の適宜なものを用いうるが、中でも開始剤を添加する必要が無く初期配向性に影響の少ない電子線を好ましく用いうる。電磁波の波長、照射量は適宜決めることができるが、紫外線を用いる場合は液晶組成物の吸収のない３００ｎｍより長波長の紫外線が好ましく、電子線を用いる場合は、照射量が多すぎると液晶ポリマーが崩壊するので、系によるがおおむね１〜２００Ｍｒａｄ／ｃｍ2 が好ましい。
【００３８】
配向後の架橋を引き起こすために用いうる開始剤は架橋形態によって異なるが、いずれの場合も開始剤の添加による配向処理物の着色が実用上問題のない程度であることが望ましい。まず加熱のみによって架橋を行う場合は、配向処理時に架橋が起らないよう、分解温度の高い開始剤を用いる必要がある。次に電磁波架橋のうち開始剤が必要な紫外線について言及すると、紫外線照射のみ、もしくは加熱しながら紫外線照射によって架橋を行ういずれの場合も、配向温度および架橋時の加熱温度で分解するものは好ましくなく、液晶組成物の吸収がある３００ｎｍより長波長の紫外線で分解する開始剤であれば使用できる。例えば、２‐ベンジル−２−ジメチルアミノ−１−（４−モルフォリノフェニル）−ブタノン−１や、オリゴ［２−ヒドロキシ−２−メチル−１−［４−（１−メチルビニル）フェニル］プロパノン］などが好ましく用いられる。また添加する開始剤量も適宜決めることができる。
【００３９】
電磁波照射に際しては、酸素阻害による影響を回避するため減圧下や無酸素下等で行うことが好ましい。なお加熱処理の場合、液晶組成物のガラス転移温度より高く、等方相転移温度より低い温度範囲の中の適宜な温度で加熱してよい。
【００４０】
本発明の配向フィルムは、適宜な基材上に配向処理した液晶層を有する形態や、配向処理した液晶層の単独層からなるフィルム形態などの適宜な形態を有するものであってよい。液晶単独層からなるフィルムは配向処理面よりの剥離物として得ることができるが、その剥離回収には、長鎖アルキル基等からなる剥離性側鎖を有するラビング膜形成剤を用いる方式や、炭素数８〜１８のアルギル鎖を有するシラン化合物を表面に結合修飾させたガラス板に配向処理面を形成する方式などの適宜な方式を必要に応じて適用することができる。
【００４１】
一方、基材との重畳物からなる配向フィルムとする場合、その基材としては、プラスチックフィルムやガラス板、あるいはポリマーシート、位相差板等の延伸フィルムや偏光板の如き光学フィルムなど適宜のものを用いうる。前記のプラスチックフィルムとしては、例えばポリメチルメタクリレートやポリカーボネート、ポリビニルアルコールやポリアクリレート、ポリプロピレンやその他のポリオレフィン、ポリスチレンなどの、延伸フィルムを形成しうる光学的に透明なプラスチックを適宜に選択して用いうる。なお、基材としては、ガラス板やトリアセチルセルロースフィルムの如く複屈折による位相差が可及的に小さいものが特に望ましい。
【００４２】
なお、配向架橋処理した液晶層の厚さは、使用目的に応じた光学特性などにより適宜に決定しうるが、一般には柔軟性等の点より１００μｍ以下、就中５０μｍ、特に１〜３０μｍとされる。
【００４３】
このようにして得られた本発明の配向フィルムは、円偏光二色性を示す光学フィルムとして、液晶表示素子等の色補償板、光学位相板、コレステリックフィルム、ノッチフィルター等の種々の光学フィルム用途に有用なものである。
【００４４】
また、本発明のコレステリック性液晶組成物は、基材層に展開した液晶相に対し、複数の領域ごとに制御された活性光線を順次又は同時に照射して、当該コレステリック性液晶組成物中の光学活性基の有効含有量が異なる複数の領域を形成し、その後又はそれと同時にコレステリック性液晶組成物を配向処理して前記領域ごとに反射波長の異なる反射領域を形成する多色化処理工程を行った後、さらに架橋処理を施すことにより、コレステリック性液晶の選択反射特性を任意に設定した、耐熱性に優れる多色反射板を製造できる。
【００４５】
活性光線としては、光学活性基を変性ないし失活させうる、例えば可視光線や紫外線、電子線やガンマ線などの適宜な放射線を用いることが出来る。その中でも、照射エネルギー等の点より水銀灯やエキシマレーザー等を介した紫外線が好ましい。
【００４６】
活性光線の照射により、コレステリック性液晶モノマー（ｃ）中の光学活性基（Ｌ）に係わるシッフ塩基等の結合基が切断され、光学活性基の有効含有量が異なる複数の領域が形成され、コレステリック性液晶の選択反射特性を任意に設定可能である。
【００４７】
多色反射板の製造における配向処理、架橋処理は、前記と同様の処理法を採用でき、配向処理は活性光線の照射と同時に行うこともできる。なお、活性光線の照射にあたっては、基材層に展開した液晶相を予め配向処理しておくことにより、活性光線の照射後または同時における配向処理を良好に行いうる。
【００４８】
また、前記液晶組成物に光酸発生剤を配合して非流動層とすることにより、結合基の切断に必要な活性光線の照射量を減量できるが、かかる光酸発生剤を添加した場合には、光学活性基に係わるウレタン結合や−ＯＣＯＯ−結合においても切断が可能となる。その配合量は、液晶組成物１００重量部に対し２５重量部以下、就中０．１〜２０重量部、特に０．５〜１０重量部が一般的であるが、これに限定されない。
【００４９】
光酸発生剤としては、例えばトリアジン類、芳香族スルホニウム塩類、芳香族ジアゾニウム塩類、シアン酸エステル類、芳香族スルホン酸エステル類、ニトロベンジルエステル類、芳香族スルファミド類などの適宜なものを用いうる。就中、配合効果や液晶配向への無影響性などの点より、トリアジン類や芳香族スルホニウム塩類が好ましく用いうる。
【００５０】
前記したトリアジン類の具体例としては、２，４−ビス（トリクロロメチル）−６−（３’，４’−ジメトキシフェニル）トリアジン、２，４−ビス（トリクロロメチル）−６−（４’−メトキシナフチル）トリアジン、２，４−ビス（トリクロロメチル）−６−ビペロニルトリアジン、２，４−ビス（トリクロロメチル）−６−（４’−メトキシ−β−スチリル）トリアジン、２，４−ビス（トリクロロメチル）−６−（３’−クロロ−４’−メトキシ−β−スチリル）トリアジンなどが挙げられるが、これらに限定されるものではない。
【００５１】
また、芳香族スルホニウム塩類の具体例としては、下記の化学式で表されるものなどが挙げられる。
【００５２】
【化１６】
0004441028.tif 000012
【実施例】
以下、本発明の構成と効果を具体的に示す実施例等について説明する。
【００５３】
製造例１（架橋型ネマチック性液晶モノマー（ａ）の合成）
【化１７】
0004441028.tif 000013
水酸化カリウム３００ｇをエタノール７００ｍｌと水３００ｍｌの混合液に溶解し、その溶液に４−ヒドロキシ安息香酸２７６ｇと触媒量のヨウ化カリウムを溶解させた後、加温状態でエチレンクロロヒドリン１７７ｇを徐々に添加して約１５時間還流させた。得られた反応液よりエタノールを留去し、次いで水２０００ｍｌ中に入れ、この水溶液をジエチルエーテルで２回洗浄後、塩酸を添加して酸性液とした。さらに沈殿物を濾別乾燥した後、エタノールで再結晶し、４−（２−ヒドロキシエトキシ）安息香酸２９８ｇを得た。
【００５４】
次に、前記の４−（２−ヒドロキシエトキシ）安息香酸１８．２ｇをテトラヒドロフラン３００ｍｌに溶解させた後、それにアクリル酸ビニル１９．５ｇとリパーゼＰＳ（天野製薬 (株）製）１８．０ｇと少量のｐ−メトキシフェノールを添加して４０℃で３時間撹拌した。得られた反応液よりリパーゼＰＳを濾別後、その濾液を減圧留去した。生成の固体を２−ブタノン／ヘキサン＝２／１（重量比）の混合溶媒で再結晶させて４−（２−プロベノイルオキシエトキシ）安息香酸１７．５ｇを得た。
【００５５】
次に、４−（２−プロペノイルオキシエトキシ）安息香酸９．４４ｇ、ヒドロキノン２．２ｇ、ジメチルアミノピリジン触媒量およびブチルヒドロキシトルエン少量を塩化メチレン１００ｍｌに溶解し、室温撹拌を行い、そこへ塩化メチレン１０ｍｌに溶解したジシクロヘキシルカルボジイミド（ＤＣＣ）９．８９ｇを徐々に添加した。室温で５時間撹拌した後、析出したＤＣＣウレアを濾別した。濾液を０．５モル／ｌ塩酸、飽和炭酸水素ナトリウム水溶液、飽和食塩水（２回）（各１５０ｍｌ）で洗浄した後、硫酸マグネシウムで乾燥、濾別、溶媒を留去し、さらにシリカゲルカラムクロマトグラフイー（展開溶媒：塩化メチレン／ジエチルエーテル＝２５／１（重量比））を行い、目的の架橋型ネマチック性液晶モノマー４．８０ｇ（化学純度＞９７％）を得た。
【００５６】
製造例２（架橋型コレステリック性液晶モノマー（ｂ）の合成）
【化１８】
0004441028.tif 000014
４−（２−プロペノイルオキシエトキシ）安息香酸５．１０ｇ、イソソルビド２．８３ｇ、ジメチルアミノピリジン触媒量およびブチルヒドロキシトルエン少量を塩化メチレン５０ｍｌに溶解し、室温撹拌を行い、そこへ塩化メチレン３ｍｌに溶解したジシクロヘキシルカルボジイミド（ＤＣＣ）２．３３ｇを徐々に添加した。室温で５時間した後、析出したＤＣＣウレアを濾別した。濾液を０．５モル／ｌ塩酸、飽和炭酸水素ナトリウム水溶液、飽和食塩水（２回）（各１００ｍｌ）で洗浄し、さらに硫酸マグネシウムで乾燥、濾別、溶媒を留去した後、シリカゲルカラムクロマトグラフィー（展開溶媒：塩化メチレン／ジエチルエーテル＝６：１（重量比））を行い、目的の架橋型コレステリック性液晶モノマー１．３９ｇ（化学純度＞９０％）を得た。
【００５７】
製造例３（コレステリック性液晶モノマー（ｃ）の合成）
【化１９】
0004441028.tif 000015
ｐ−ヒドロキシベンズアルデビド１２２ｇをトルエン１２００ｍｌに加温して溶解した後、（Ｓ）−（−）−１−フェニルエチルアミン１２１ｇを３０分かけて加え、Ｄｅａｎ−Ｓｔａｒｋ器を用いて理論量の水を確認するまで約３〜４時間還流した。次に反応液を放冷し、析出した結晶を濾過し、エタノール１５００ｍｌで再結晶して自色の針状結晶（キラルフェノール化合物）１６６ｇが得られた。
【００５８】
４−（２−プロペノイルオキシエトキシ）安息香酸１１８ｇ、キラルフェノール化合物１１３ｇ、ジメチルアミノピリジン触媒量およびブチルヒドロキシトルエン少量を酢酸エチル２５００ｍｌに溶解し、室温撹拌を行い、そこへ酢酸エチル２００ｍｌに溶解したジシクロヘキシルカルボジイミド（ＤＣＣ）１２４ｇを徐々に添加した。室温で５時問撹拌した後、析出したＤＣＣウレアを濾別した。濾液を飽和炭酸水素ナトリウム水溶液、飽和食塩水（２回）（各１００ｍｌ）で洗浄し、さらに硫酸マグネシウムで乾燥、濾別、溶媒を留去した後、エタノール１８００ｍｌで再結晶を行い、目的のコレステリック性液晶モノマー１３０ｇ（化学純度＞９０％）を得た。
【００５９】
実施例１
製造例１で得られた架橋型ネマチック性液晶モノマー７４重量部、製造例２で得られた架橋型コレステリック性液晶モノマー１０重量部および製造例３で得られたコレステリック性モノマー１６重量部をシクロヘキサノンに溶解させて３０重量％の液晶組成物の溶液を調製した。
【００６０】
次に、前記溶液を、ガラス板に張り合わせた延伸ポリエチレンテレフタレートフィルムに、スピンコーターにて塗布して乾燥させ、１６０℃で５分間加熱して配向処理後に、室温にて放冷した後、電子線を４０Ｍｒａｄ／ｃｍ2 で照射して架橋し、配向架橋処理された配向フィルムを得た。
【００６１】
実施例２
実施例１で調製した液晶組成物１００重量部を含む溶液に、光酸発生剤５重量部を添加した液晶組成物の溶液を調製し、さらに当該溶液に実施例１と同様の配向処理を行った後、透過率が１００％、５０％、０％の３領域を１００μｍピッチで有するフォトマスクを介してＤｅｅｐ紫外線を１００ｍＪ／ｃｍ2 照射し、さらに前記同様の配向処理条件で再配向して多色反射処理を行った後、電子線を４０Ｍｒａｄ／ｃｍ2 で照射して架橋処理して、配向架橋処理された配向フィルム（多色反射板）を得た。
【００６２】
比較例ｌ
実施例１において、液晶組成物の調製にあたり、製造例２で得た架橋型コレステリック性液晶モノマーを用いなかった以外は、実施例１と同様の操作を行い配向フィルムを得た。
【００６３】
比較例２
実施例２において、液晶組成物の調製にあたり、製造例２で得た架橋型コレステリック性液晶モノマーを用いなかった以外は、実施例２と同様の操作を行い配向フィルムを得た。
【００６４】
参考例１
実施例１において、電子線照射を行わないこと以外は、実施例１と同様の操作を行い配向フィルムを得た。
【００６５】
参考例２
実施例２において、電子線照射を行わないこと以外は、実施例２と同様の操作を行い配向フィルムを得た。
【００６６】
実施例、比較例で得た配向フィルムを種々の温度で１時間加熱して外観の変化を目視観察し、変化が認められない最高温度を耐熱温度として評価した。結果を表１に示す。
【００６７】
【表１】
0004441028.tif 000016
表１より、架橋型コレステリック性液晶モノマー（ｂ）を含有する液晶組成物から調製された実施例の配向フィルムは、架橋型コレステリック性液晶モノマー（ｂ）を含有していない液晶組成物から得られた比較例の配向フィルムに比べて、耐熱温度が大幅に向上していることが認められる。また、参考例から、配向フィルムは、架橋処理を施すことにより、耐熱温度が大幅に向上していることが認められる。